(57)【特許請求の範囲】
【請求項１】
偏光板の一方主面に反射防止層を備え、他方主面に１／４波長板を備え、
ガラス上で反射率を測定した場合における、波長４００ｎｍ以上５００ｎｍ未満の範囲の最大反射率をＲ１、波長５００ｎｍ以上６００ｎｍ未満の範囲の最大反射率をＲ２、波長６００以上７００ｎｍ以下の範囲の最大反射率をＲ３とした場合に、
Ｒ１＞Ｒ３＞Ｒ２であり、かつ、Ｒ１−Ｒ２が２．０％以下であり、
前記１／４波長板の波長４５０ｎｍにおけるレターデーションＲｅ（４５０）と、波長７５０ｎｍにおけるレターデーションＲｅ（７５０）が、Ｒｅ（４５０）／Ｒｅ（７５０）≦１．１０を満たし、
前記反射防止層は、屈折率の異なる金属酸化物又は無機酸化物からなる２層以上の積層体である、
反射防止層付き円偏光板。
【請求項２】
前記反射防止層は、波長４００〜７００ｎｍの範囲の最大反射率と最小反射率の差が２．０％以下である、請求項１に記載の反射防止層付き円偏光板。
【請求項３】
前記偏光板の反射防止層側主面にハードコート層が形成されている、請求項１又は２に記載の反射防止層付き円偏光板。
【請求項４】
請求項１〜３のいずれか１項に記載の反射防止層付き円偏光板を備える画像表示装置。
【発明の詳細な説明】
【技術分野】
【０００１】
本発明は、各種画像表示装置に用いられる反射防止層付き円偏光板、および該円偏光板を備える画像表示装置に関する。
【背景技術】
【０００２】
液晶表示装置(ＬＣＤ)、プラズマディスプレイパネル（ＰＤＰ）、エレクトロルミネッセンスディスプレイ（ＥＬＤ）や陰極管表示装置（ＣＲＴ）等の画像表示装置において、表面反射により視認性が低下する問題がある。また、反射型液晶表示装置（半透過半反射型液晶表示装置を含む）の反射板やエレクトロルミネッセンスディスプレイの金属電極は、外光を鏡面反射するため、視認性が大きく低下するとの問題を有している。このような反射光による視認性の低下を抑制する観点から、画面の視認側に、偏光板と１／４波長板とが積層された円偏光板を配置することで、反射防止が図られている（例えば特許文献１参照）。また、偏光板の表面に反射防止層を形成することによっても、反射防止が図られている。
【０００３】
従来の円偏光板による反射防止では、視感度の強い５５０ｎｍ付近の光の反射防止に重点を置きつつ、できるだけ広い波長領域の光の反射を防止し得るように設計がなされている。しかしながら、反射を完全に抑止することは困難であるため、可視光の短波長領域や長波長領域の反射率が、他の波長領域の反射率よりも大きくなり、反射光に色づきが生じる傾向がある。これに対して、前記特許文献１においては、１／４波長板の位相差の波長分散を調整することによって、反射光の色づきを抑制することが開示されている。
【先行技術文献】
【特許文献】
【０００４】
【特許文献１】特開２００４−３２５５２３号公報
【発明の概要】
【発明が解決しようとする課題】
【０００５】
特許文献１に開示されているように、１／４波長板の位相差の波長分散を調整すれば、可視光の広帯域において反射率を低く抑制できるにも関わらず、画像表示装置に実装した場合に、反射光に色づきが生じる傾向があった。本発明はかかる観点に鑑み、画像表示装置に実装された場合において、反射光の色付きが抑制された円偏光板を提供することを目的とする。
【課題を解決するための手段】
【０００６】
上記に鑑み、鋭意検討の結果、画像表示装置における反射光の色づきを抑制するためには、１／４波長板の位相差の波長分散と反射防止層における各波長での反射特性のバランスを調整することが重要であることが判明した。そして、本発明は、円偏光板が所定の反射防止層を備えることによって、拡散入射光による色づきも抑制されるとの知見に基づいてなされたものである。
【０００７】
すなわち、本発明は、偏光板の一方主面に反射防止層を備え、他方主面に１／４波長板を備える反射防止層付き円偏光板に関する。本発明の反射防止層付き円偏光板は、ガラス上で反射率を測定した場合における、波長４００ｎｍ以上５００ｎｍ未満の範囲の最大反射率Ｒ１、波長５００ｎｍ以上６００ｎｍ未満の範囲の最大反射率Ｒ２、波長６００ｎｍ以上７００ｎｍ以下の範囲の最大反射率Ｒ３が、Ｒ１＞Ｒ３＞Ｒ２を満たし、かつ、Ｒ１−Ｒ２が２．０％以下であることを特徴とする。
【０００８】
前記１／４波長板の波長４５０ｎｍにおけるレターデーションＲｅ（４５０）と、波長７５０ｎｍにおけるレターデーションＲｅ（７５０）が、Ｒｅ（４５０）／Ｒｅ（７５０）≦１．０を満たすことが好ましい。また、前記反射防止層は、波長４００〜７００ｎｍの範囲の最大反射率と最小反射率の差が２．０％以下であることが好ましい。
【０００９】
さらに、本発明は、前記反射防止層付き円偏光板を備える画像表示装置に関する。
【発明の効果】
【００１０】
本発明の反射防止層付き円偏光板は、可視光領域の波長における反射率の最大値と最小値の差が小さくなるように構成されている。そのため、本発明の反射防止層付き円偏光板を備える画像表示装置は反射光の色づきが抑制され、視認性に優れる。
【図面の簡単な説明】
【００１１】
【図１】本発明の一実施形態による前記反射防止層付き円偏光板を模式的に表す断面図である。
【発明を実施するための形態】
【００１２】
以下、図面を参照しながら本発明を説明する。図１は、本発明の反射防止層付き円偏光板１０の一実施形態を模式的に表す断面図である。図１において、偏光板１の一方主面に反射防止層３が設けられ、他方主面に１／４波長板２が設けられている。一実施形態において、偏光板１は偏光子１１の両主面に透明保護フィルム１２、１３を備える。また、偏光板１の反射防止層３側の透明保護フィルム１３の表面にはハードコート層１４が形成されていることが好ましい。
【００１３】
本発明において、ガラス上で反射防止層付き円偏光板１０の反射率を測定した場合における、波長４００ｎｍ以上５００ｎｍ未満の範囲の最大反射率をＲ１、波長５００ｎｍ以上６００ｎｍ未満の範囲の最大反射率をＲ２、波長６００ｎｍ以上７００ｎｍ以下の範囲の最大反射率をＲ３とした場合に、Ｒ１＞Ｒ３＞Ｒ２であることが好ましい。一般に、概ね４００〜５００ｎｍの範囲は青色、概ね波長５００〜６００ｎｍの範囲は緑色、概ね波長５００〜６００ｎｍの範囲は赤色の光に相当するが、視感度の強い緑色の光の反射率が最も低く設計されているために、反射光が視認され難い。また、長波長側の反射率Ｒ３が、短波長側の反射率Ｒ１よりも小さく設計されているために、反射光が赤色に着色されることが抑止される。さらに、本発明においては、Ｒ１−Ｒ２が２．０％以下であることが好ましい。Ｒ１とＲ２との差が小さいために、反射光が青色に着色されることが抑制される。
以下、反射層付き円偏光板を構成する各層の構成について順次説明する。
【００１４】
[偏光板]
図１に示すように、偏光板１は偏光子１１を含む光学素子である。
（偏光子）
偏光子とは、自然光や偏光から任意の偏光に変換し得るフィルムをいう。本発明においては、自然光又は任意の偏光を直線偏光に変換するものが好ましく用いられる。
【００１５】
偏光子としては、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等のポリエン系配向フィルム等が挙げられる。また、米国特許５，５２３，８６３号等に開示されている二色性物質と液晶性化合物とを含む液晶性組成物を一定方向に配向させたゲスト・ホストタイプのＯ型偏光子、米国特許６，０４９，４２８号等に開示されているリオトロピック液晶を一定方向に配向させたＥ型偏光子等も用いることができる。このような偏光子の中でも、高い偏光度を有するという観点から、ヨウ素を含有するポリビニルアルコール系フィルムによる偏光子が好適に用いられる。
【００１６】
偏光子の厚みとしては、任意の適切な厚みが採用され得る。偏光子の厚みは、代表的には１〜５００μｍであり、好ましくは１０〜２００μｍである。上記の範囲であれば、光学特性や機械的強度に優れる。
【００１７】
（透明保護フィルム）
上記偏光子はそのまま偏光板として用いることもできるが、偏光子の傷付きや、ヨウ素の昇華による劣化を防止したり、自己支持性を付与する観点から、図１に示すように、偏光子１１の片面または両面に透明保護フィルム１２、１３が積層されることが好ましい。かかる透明保護フィルムを構成する材料としては、例えば透明性、機械的強度、熱安定性、水分遮断性等に優れるものが用いられる。具体例としては、トリアセチルセルロース等のセルロース系樹脂、ポリエステル系樹脂、ポリエーテルスルホン系樹脂、ポリスルホン系樹脂、ポリカーボネート系樹脂、ポリアミド系樹脂、ポリイミド系樹脂、ポリオレフィン系樹脂、（メタ）アクリル系樹脂、環状ポリオレフィン系樹脂（ノルボルネン系樹脂）、ポリアリレート系樹脂、ポリスチレン系樹脂、ポリビニルアルコール系樹脂、及びこれらの混合物等が挙げられる。
【００１８】
透明保護フィルムの厚さは、適宜に決定しうるが、一般には強度や取扱性等の作業性、薄層性等の点より１〜５００μｍ程度である。中でも２〜３００μｍが好ましく、５〜２００μｍがより好ましく、５〜１５０μｍがさらに好ましく、１０〜１００μｍが特に好ましい。
【００１９】
なお、図１において、透明保護フィルム１２を省略した構成を採用し、１／４波長板２に偏光子の保護フィルムの機能を持たせることもできる。かかる構成によれば、１／４波長板２が偏光子の保護フィルムとしての機能と、円偏光板を形成するための１／４波長板としての機能を１枚のフィルムで兼ね備えることができる。そのため、透明保護フィルム１２と１／４波長板２とを別体のものとして設ける場合に比して、薄型化や低コスト化の点で有利である。
【００２０】
偏光子と透明保護フィルムとの接着処理は、特に限定されるものではないが、例えば、アクリル系ポリマーやビニルアルコール系ポリマーからなる接着剤、あるいは、ホウ酸やホウ砂、グルタルアルデヒドやメラミン、シュウ酸などのビニルアルコール系ポリマーの水溶性架橋剤から少なくともなる接着剤等を介して行うことができる。これにより、湿度や熱の影響で剥がれにくく、光透過率や偏光度に優れるものとすることができる。かかる接着層は、水溶液の塗布乾燥層等として形成されるものであるが、その水溶液の調製に際しては必要に応じて、他の添加剤や、酸等の触媒も配合することができる。
【００２１】
（ハードコート層）
偏光板１の反射防止層３が設けられる側の透明保護フィルム１３の表面には、ハードコート層１４が形成されていることが好ましい。ハードコート層１４と反射防止層３との屈折率差を調節することにより、反射率を低下させることもできる。
【００２２】
ハードコート層１４はハードコート性に優れ、皮膜層形成後に十分な強度を持ち、光線透過率の優れたものであることが好ましい。当該ハードコート層１４を形成する樹脂としては、熱硬化型樹脂、熱可塑型樹脂、紫外線硬化型樹脂、電子線硬化型樹脂、二液混合型樹脂などがあげられるが、これらのなかでも紫外線照射による硬化処理にて、簡単な加工操作にて効率よくハードコート層を形成することができる紫外線硬化型樹脂が好適である。
【００２３】
紫外線硬化型樹脂としては、ポリエステル系、アクリル系、ウレタン系、アミド系、シリコーン系、エポキシ系等の各種のものがあげられ、紫外線硬化型のモノマー、オリゴマー、ポリマー等が含まれる。好ましく用いられる紫外線硬化型樹脂は、例えば紫外線重合性の官能基を有するもの、なかでも当該官能基を２個以上、特に３〜６個有するアクリル系のモノマーやオリゴマー成分を含むものがあげられる。また、紫外線硬化型樹脂には、紫外線重合開始剤が配合されている。
【００２４】
ハードコート層１４の形成方法は特に制限されず、適宜な方式を採用することができる。たとえば、透明保護フィルム１３上にハードコート層を形成する樹脂組成物を塗工し、乾燥後、硬化処理する方法が採用される。樹脂組成物の塗工は、ファンテン、ダイコーター、キャスティング、スピンコート、ファンテンメタリング、グラビア等の適宜な方式で塗工される。なお、塗工にあたり、前記樹脂組成物は、トルエン、酢酸エチル、酢酸ブチル、メチルエチルケトン、メチルイソブチルケトン、イソプロピルアルコール、エチルアルコール等の一般的な溶剤で希釈して溶液としておくことが好ましい。ハードコート層１４の厚さは特に制限されないが、０．５〜３０μｍ程度、特に３〜１５μｍとするのが好ましい。
【００２５】
（反射防止層）
偏光板１の一方主面には反射防止層３が設けられる。反射防止層は、透明保護フィルム１３、あるいはハードコート層１４上に設けられることが好ましい。反射光の色づきを防止する観点において、反射防止層３は、波長４００〜７００ｎｍの範囲において、最大反射率と最小反射率の差が小さいことが好ましい。具体的には波長４００〜７００ｎｍの範囲における最大反射率と最小反射率の差ΔＲ’が２．０％以下であることが好ましく、１．９％以下であることがより好ましく、１．８％以下であることがさらに好ましい。
【００２６】
反射防止層３の構成は特に限定されず、例えば１層からなるものや、２以上の多層からなるものが採用される。一般に反射防止層は、入射光と反射光の逆転した位相を互いに打ち消し合わせることで反射防止機能を発現し得るように光学膜厚（屈折率と厚みの積）が調整されることが好ましい。例えば、反射防止層として、屈折率１．３５〜１．５５程度の低屈折率層を、光学膜厚が１２０〜１４０ｎｍとなるように製膜することで、反射光強度を小さくすることができる。一方、屈折率の波長依存性等に起因して、広帯域の波長においては、反射光強度が波長により異なる。そのため、反射防止層が１層のみからなる場合は、可視光の広帯域における最大反射率が大きくなり、結果として、反射光を十分に抑制できない場合がある。かかる観点からは、反射防止層３として、屈折率の異なる層の多層積層体が好適に用いられる。このような多層積層体は、各層の光学膜厚（屈折率と厚みの積）を適宜に調整することによって、所望の波長範囲における反射率を低下させ得るため、波長４００〜７００ｎｍの範囲における最大反射率と最小反射率の差を小さくすることができる。
【００２７】
このような多層積層体は、例えば、真空中で金属酸化物、無機酸化物又は誘電体を多層積層する方法によって形成し得る。特に、光透過性を有する金属酸化物、無機酸化物又は誘電体の薄膜とするのがよい。具体的には、一般的な作成方法である真空蒸着、スパッタリング、ＥＢ等を用いて、屈折率の異なる薄膜を厚み制御しながら順次形成することによって、多層積層体を得ることができる。
【００２８】
多層積層体の各層を形成しうる材料としては、例えば、屈折率１．３５〜１．５５程度の低屈折率材料として、酸化ケイ素（ＳｉＯ２）、フッ化マグネシウム（ＭｇＦ２）等、屈折率１．６０〜２．２０程度の高屈折材料として、酸化チタン（ＴｉＯ２）、酸化ニオブ（Ｎｂ２Ｏ３）、スズドープ酸化インジウム（ＩＴＯ）、アンチモンドープ酸化スズ（ＡＴＯ）、ＺｒＯ２−ＴｉＯ２等を挙げることができる。また、低屈折率層と高屈折率層に加えて、屈折率１．５０〜１．８５程度の中屈折率層として、例えば、酸化チタンや、上記低屈折率材料と高屈折材料の混合物（酸化チタンと酸化ケイ素との混合物等）からなる薄膜を形成してもよい。
【００２９】
可視光の波長領域における最大反射率と最小反射率の差を小さくする観点において、反射防止層３が２層構成である場合は、偏光板１側（ハードコート層１４側）から、光学膜厚２４０ｎｍ〜２６０ｎｍ程度の高屈折率層と、光学膜厚１２０ｎｍ〜１４０ｎｍ程度の低屈折率層との積層体が好適に用いられる。反射防止層３が３層構成である場合は、偏光板１側（ハードコート層１４側）から、光学膜厚１７０ｎｍ〜１８０ｎｍ程度の中屈折率層、光学膜厚６０ｎｍ〜７０ｎｍ程度の高屈折率層、光学膜厚１３５ｎｍ〜１４５ｎｍ程度の低屈折率層が積層されたものが好適に用いられる。反射防止層３が４層構成である場合は、偏光板１側（ハードコート層１４側）から、光学膜厚４５ｎｍ〜５５ｎｍ程度の高屈折率層、光学膜厚４５ｎｍ〜５５ｎｍ程度の低屈折率層、光学膜厚８０ｎｍ〜９０ｎｍ程度の高屈折率層、光学膜厚１４０ｎｍ〜１５０ｎｍ程度の低屈折率層が積層されたものが好適に用いられる。反射防止層３が５層構成である場合は、偏光板１側（ハードコート層１４側）から光学膜厚１５ｎｍ〜３０ｎｍ程度の低屈折率層、光学膜厚２０ｎｍ〜４０ｎｍ程度の高屈折率層、光学膜厚２０ｎｍ〜４０ｎｍ程度の低屈折率層、光学膜厚２４０ｎｍ〜２９０ｎｍ程度の高屈折率層、光学膜厚１００ｎｍ〜２００ｎｍ程度の低屈折率層が積層されたものが好適に用いられる。
【００３０】
６層以上の場合も、上記に準じて低屈折率層と甲屈折率層を交互に積層したものが好適に用いられる。多層積層体の積層数が多くなるほど、広帯域での反射防止が可能となる傾向があるが、製造コストが上昇する傾向があることから、積層数を少なくしつつ、かつ効率的に反射防止機能を発現するように、高屈折率材料および低屈折率材料を選択することが好ましい。中でも、反射防止機能をより大きく発現させる為には、酸化チタン層と酸化ケイ素層との交互積層体を用いることが好ましい。前記積層体は、ハードコート層１４上に屈折率の高い酸化チタン層が形成され、該酸化チタン層上に屈折率の低い酸化ケイ素層が形成された２層積層体、更に、この２層積層体上に、酸化チタン層及び酸化ケイ素層がこの順で交互に形成された多層積層体が好ましい。
【００３１】
反射防止層３は画像表示装置の最表面に装着される頻度が高い為、外部環境からの汚染を受けやすい。特に、身近に於いては指紋や手垢、汗や整髪料等の汚染物が付着しやすく、その付着で表面反射率が変化したり付着物が白く浮きでて見えて表示内容が不鮮明になる等、単なる透明板等の場合に比べて汚染が目立ちやすくなる。この様な場合は、前記付着防止性、易除去性に関する機能を付与する為に、フッ素基含有のシラン系化合物やフッ素基含有の有機化合物等を反射防止層３上に形成することができる。
【００３２】
（１／４波長板）
１／４波長板２は、偏光板１との組み合わせにより円偏光板を構成する。画像表示装置の視認側に円偏光板が設けられることによって、表示装置の反射板や金属電極によって反射された外光が再び視認側に射出されること（鏡面反射）が抑止される。視感度の強い５５０ｎｍの光の鏡面反射を防止する観点から、１／４波長板の波長５５０ｎｍにおける正面レターデーションＲｅ（５５０）は１２５ｎｍ〜１５５ｎｍであることが好ましく、
１３０ｎｍ〜１４０ｎｍであることがより好ましい。
【００３３】
さらに、本発明においては、Ｒ１とＲ２の差を小さくして反射光の着色を抑制する観点において、１／４波長板２は、４５０ｎｍにおけるレターデーションＲｅ（４５０）と、波長７５０ｎｍにおけるレターデーションＲｅ（７５０）が、Ｒｅ（４５０）／Ｒｅ（７５０）≦１．１０を満たすことが好ましい。Ｒｅ（４５０）／Ｒｅ（７５０）は、より好ましくは１．０５以下、さらに好ましくは１．００以下であり、理想的には０．６である。１／４波長板が、このようなレターデーションの波長分散特性を有することで、可視光の広帯域において、１／４波長板として機能するために、反射光の着色が抑制される。
【００３４】
レターデーションの波長依分散を前記範囲とする観点から、１／４波長板２を構成するポリマーとして、例えば特開２０００−１３７１１６号公報等に開示されている所定の置換度を有するセルロース誘導体、ＷＯ００／２６７０５号国際公開パンフレット等に開示されている共重合ポリカーボネート、特開２００６−１７１２３５号公報、特開２００６−８９６９６号公報等に開示されているポリビニルアセタール系ポリマー等が好適に用いられる。また、特開２００４−３２５５２３号公報に開示されているようなレターデーション調整剤を用いて、レターデーションの波長分散を前記範囲とすることもできる。
【００３５】
また、１／４波長板２として、２枚以上のフィルムが積層された積層位相差板を用いてもよい。レターデーションの波長分散を前記範囲とする観点において、例えば、特開平５−２７１１８号公報や、特開平５−２７１１９号公報等に開示されているように、遅相軸のなす角が直交するように積層された積層位相差板や、特開平５−１００１１４号公報、特開平１０−６８８１６号公報、特開平１１−１４９０１５号公報、特開２００６−１７１７１３号公報等に開示されているように、遅相軸が平行でも垂直でもない角をなすように積層した積層位相差板等を好適に用いることができる。
【００３６】
偏光板１と１／４波長板２とは、両者が円偏光板を構成するように配置される。具体的には、１／４波長板の遅相軸方向と偏光板の吸収軸方向とのなす角が４５°±５°となるように配置されることが好ましく、４５°±３°となるように配置されることがより好ましく、４５°±１°となるように配置されることがさらに好ましい。
【００３７】
偏光板と１／４波長板の積層方法は特に限定されないが、例えばアクリル系重合体、シリコーン系ポリマー、ポリエステル、ポリウレタン、ポリアミド、ポリエーテル、フッ素系やゴム系などのポリマーをベースポリマーとする粘着剤を適宜に選択して用いることができる。特に、アクリル系粘着剤の如く光学的透明性に優れ、適度な濡れ性と凝集性と接着性を示して、耐候性や耐熱性などに優れるものが好ましく用いうる。また、１／４波長板２が偏光子１１に直接積層されて、偏光子保護フィルムの機能も兼ね備える場合には、偏光子と透明保護フィルムの接着処理に関して前記したのと同様の接着層等も好適に採用し得る。
【００３８】
以上のように、本発明の反射防止層付き円偏光板１０は、レターデーションの波長分散が制御された１／４波長板２および反射特性が制御された反射防止層３を備える。そのため、画像表示装置に実装した場合には、鏡面反射のみならず拡散反射の反射率についても、波長による反射率の差が小さく、反射光の色付きが抑制される。
【００３９】
本発明の反射防止層付き円偏光板は、液晶表示装置、プラズマディスプレイパネル、エレクトロルミネッセンスディスプレイ、陰極管表示装置等の画像表示装置の視認側に配置して用いることができる。特に、本発明の反射防止層付き円偏光板は、外光の鏡面反射を生じ易い反射型液晶表示装置や、エレクトロルミネッセンスディスプレイの反射防止を目的とした円偏光板として好適に用いられる。
【実施例】
【００４０】
以下に、本発明を実施例をあげて説明するが、本発明は下記の実施例に制限されるものではない。
【００４１】
[測定方法]
以下の各実施例および比較例においては、下記の測定方法により評価・測定をおこなった。
【００４２】
（反射防止層の反射率）
１／４波長板が積層される前の反射防止層付き偏光板の反射防止層が形成されていない側の面に、黒色アクリル板（厚み２．０ｍｍ、三菱レイヨン（株）製）を貼り合わせて、裏面からの反射を無くしたサンプルを作製した。分光測色計（コニカミノルタ（株）製、商品名「ＣＭ−２６００ｄ」）を用い、ＪＩＳ  Ｚ８７２２に準拠して、このサンプルの拡散光入射下における総反射率（拡散反射率＋鏡面反射率）を、３６０ｎｍ〜７４０ｎｍの波長領域において波長１０ｎｍ間隔で測定した。得られた測定結果から、この波長範囲における最大反射率と最小反射率の差ΔＲ’を求めた。
【００４３】
（円偏光板の反射率）
反射防止層付き円偏光板の１／４波長板側の面に、一方主面が黒色に塗られたガラス板（ＭＡＴＳＵＮＡＭＩ（株）製）の黒色に塗られていない側の面を貼り合わせた。前記の反射防止層の反射率の測定と同様にして拡散光入射下における総反射率を測定し、得られた測定結果から、４００ｎｍ以上５００ｎｍ未満における最大反射率Ｒ１、５００ｎｍ以上〜６００ｎｍ未満における最小反射率Ｒ２、および６００以上７００ｎｍ以下における最大反射率Ｒ３を算出した。
【００４４】
（位相差フィルムの正面レターデーションおよび波長分散）
位相差測定装置（王子計測機器（株）製、商品名「ＫＯＢＲＡ−ＷＰＲ」を用いて、波長４５０ｎｍ、５５０ｎｍおよび７５０ｎｍにおける正面レターデーションＲｅ（４５０）、Ｒｅ（５５０）、およびＲｅ（７５０）を測定した。
【００４５】
（半透過型液晶表示装置での評価）
ＶＡ液晶セルを備える半透過半反射型の液晶パネルから視認側の偏光板を除去し、その液晶セル面（ガラス面）に、ハードコート層付き円偏光板の１／４波長板側の面を貼り合わせた。前記の反射防止層の反射率の測定と同様にして拡散光入射下における総反射率を測定し、得られた測定結果から、ＣＩＥ１９３１反射色相ｘ，ｙを算出した。
【００４６】
[実施例１]
（ハードコート層の形成）
イソシアヌル酸トリアクリレート、ペンタエリスリトールトリアクリレート、ジペンタエリスリトールヘキサアクリレートおよびイソホロンジイソシアネートポリウレタンを含有する紫外線硬化型樹脂組成物（ＤＩＣ（株）製、商品名「ユニディック  １７−８０６」、固形分：８０重量％、溶媒：酢酸ブチル）を準備した。この樹脂組成物の樹脂固形分１００重量部に対して、０．５重量部のレベリング剤（ＤＩＣ（株）製、商品名「メガファックＦ−４７０Ｎ」）および５重量部の光重合開始剤（チバ・スペシャリティ・ケミカルズ（株）製、商品名「イルガキュア１８４」）を添加し、固形分濃度が４４重量％になるようにトルエンに溶解・分散させて、ハードコート層形成用樹脂組成物を調製した。
【００４７】
このハードコート層形成用樹脂組成物を、偏光子の両面にトリアセチルセルロースフィルムが積層された市販の偏光板（日東電工（株）製  商品名「ＳＥＧ１４２５ＤＵ」）上に、バーコーターにて塗工して、塗工膜を形成した。この塗工膜を１００℃で１分間加熱して乾燥した後、塗工膜にメタルハライドランプにて積算光量３００ｍＪ／ｃｍ２の紫外線を照射し、硬化処理することで、厚み５μｍのハードコート層が形成された偏光フィルムを得た。このハードコート層の屈折率は、１．５３であった。
【００４８】
（反射防止層の形成）
次に、ハードコート層上に、ＳｉＯ２層、ＴｉＯ２層、ＳｉＯ２層、ＴｉＯ２層、ＳｉＯ２層の５層を、各層の光学膜厚が３０ｎｍ、３５ｎｍ、３５ｎｍ、２７０ｎｍ、１１５ｎｍとなるように蒸着法により順次形成して、反射防止層付偏光板を作製した。この反射防止層のΔＲ’は１．５％であった。
【００４９】
（１／４波長板の積層）
この反射防止層付偏光板の反射防止層が形成されているのと反対側の主面に、Ｒｅ（５５０）＝１４７ｎｍ、Ｒｅ（４５０）／Ｒｅ（７５０）＝０．８９のポリカーボネート系位相差フィルム（帝人（株）製、商品名「ピュアエースＷＲＦ」）を位相差フィルムの遅相軸が偏光板の吸収軸に対して４５度となるように貼り合わせた。
【００５０】
[実施例２]
前記実施例１において、Ｒｅ（４５０）／Ｒｅ（７５０）＝０．９の位相差フィルムを用いる代わりに、Ｒｅ（５５０）＝１４０ｎｍ、（４５０）／Ｒｅ（７５０）＝１．０３のノルボルネン系位相差フィルム（日本ゼオン（株）製、商品名「ゼオノアフィルム」）を用いた以外は実施例１と同様にして、反射防止層付き円偏光板を得た。
【００５１】
[比較例１]
前記実施例１において、Ｒｅ（４５０）／Ｒｅ（７５０）＝０．９の位相差フィルムを用いる代わりに、Ｒｅ（５５０）＝１４０ｎｍ、（４５０）／Ｒｅ（７５０）＝１．１３のポリカーボネート系位相差フィルム（（株）カネカ製  商品名「エルメックＲフィルム」を用いた以外は実施例１と同様にして、反射防止層付き円偏光板を得た。
【００５２】
[比較例２]
前記実施例１の反射防止層の形成において、ＳｉＯ２層、ＴｉＯ２層、ＳｉＯ２層、ＴｉＯ２層、ＳｉＯ２層の５層の各層の光学膜厚を３０ｎｍ、３５ｎｍ、３５ｎｍ、３００ｎｍ、１１５ｎｍとなるように変更して、ΔＲ’＝２．５％の反射防止層を形成した。それ以外は実施例１と同様にして、反射防止層付き円偏光板を得た。
【００５３】
[比較例３]
前記実施例１の反射防止層の形成において、ＳｉＯ２層、ＴｉＯ２層、ＳｉＯ２層、ＴｉＯ２層、ＳｉＯ２層の５層を形成する代わりに、ハードコート層上にＮｂ２Ｏ５層、ＳｉＯ２層、Ｎｂ２Ｏ５層、ＳｉＯ２層の４層をスパッタリング法により各層の光学膜厚が６０ｎｍ、４０ｎｍ、１０５ｎｍ、１５０ｎｍとなるように順次形成して、ΔＲ’＝１４．５％の反射防止層を形成した。それ以外は実施例１と同様にして、反射防止層付き円偏光板を得た。
【００５４】
上記各実施例および比較例の反射防止層付き円偏光板の光学特性および半透過型液晶表示装置実装時の評価結果を表１に示す。
【表１】
0005525362.tif 000002
【００５５】
比較例１では、１／４波長板のＲｅ（４５０）／Ｒｅ（７５０）が大きいため、反射防止層付き円偏光板におけるＲ１とＲ２の差が大きくなっている。また、比較例２，３では、反射防止層のΔＲ’が大きいために、反射防止層付き円偏光板におけるＲ１とＲ２の差が大きくなっている。そのため、これら比較例においては、表示装置の反射色相のｙ値が小さくなっており、反射光が青色に色付いていた。
【００５６】
これに対して、実施例１，２の反射層付き円偏光板は、反射防止層の波長４００〜７００ｎｍの範囲における最大反射率と最小反射率の差ΔＲ’が小さく、かつ１／４波長板の波長分散が適宜の値に調整されている。そのため、Ｒ１−Ｒ２が２％未満であり、表示装置の反射色相のｙ値はニュートラルな白色（ｙ＝０．３３３）との乖離が小さく、反射光が青色に色付きが抑制されていることがわかる。
【符号の説明】
【００５７】
１    偏光板
２    １／４波長板
３    反射防止層
１０    円偏光板
１１    偏光子
１２    透明保護フィルム
１３    透明保護フィルム
１４    ハードコート層
【図１】
0005525362.tif 000003